Brevet FR2531446A1 — publié le 19840210

On sait qu'on peut améliorer les propriétés physiques des liants bitumineux et notamment leurs résistanees aux diffé races de conditions climatiques et plus spécialement aux chan gements de température en y incorporant une certaine proportion d'élastomères. Les élastomères étant des produits croûteux, on a cherché à les remplacer par des déchets de caoutchouc, tels que des râpures de caoutchouc, pratiquement sans valeur; il sgest malheureusement avéra que le mélange de bitume et de déchets de caoutchouc était très difficile à réaliser, au point de ne pas pouvoir entre fait d'une façon suffisamment rapide et économique pour que l'opération soit rentable. On a cherché à y remédier en ajoutant au mélange des adjuvants qui le facilite, maisaflena trouvé aucun, jusqu a ce jour, qui soit suffisamment efficace et bon marché pour pouvoir être utilisé industriellement. Or on a trouvé, suivant la présente invention qu'on pouvait mélanger dans de très bonnes conditions des déchets de caoutchouc, tels que des pelures, à du bitume, sans qu'aucun adjuvant soit nécessaire, en incorporant ce caoutchouc dans un liant bitumineux connu, constitué par un mélange de bitume et d'un résidu produit par le vapocraquage d'hydrocarbures lourds. La présente invention a donc pour objet un liant bitumineux contenant une certaine proportion de déchets de caoutchouc caractérisé en ce que ce liant bitumineux est un mélange de bitume et de résidus produits lors du vapocraquage d'hydrocarbures lourds dans lequel ces déchets de caoutchouc ont été incorporés. On a notamment trouvé qu'on pouvait incorporer sans difficulté dans ce liant bitumineux une quantité relativement importante de déchets de caoutchouc, pouvant atteindre près de 30 %, et notamment dans un liant tel que celui que la Société demanderesse commercialise sous le nom de CRaCOLE qui est un mélange de bitume et de 25 à 55% en poids d'un goudron goudron d'Qrigine- pétrolière. Il suffit de malaxer à chaud, à des températures de l'ordre de 160 degrés, pendant plusieurs heures, le mélange du liant bitumineux et du caoutchouc en poudre. On conçoit que la possibilité d'incorporer au liant bitumineux des proportions de déchets de caoutchouc très variables, pouvant atteindre près de 30 %, permet d'obtenir des liants dont les propriétés physiques peuvent s'adapter au mieux aux conditions d'utilisation. Les essais ont montré qu'un tel liant bitumineux avait des propriétés physiques comparables à celles'des meilleurs liants bitumineux améliorés par l'adjonction d'élastomères. On peut bien entendu, sans sortir du cadre de la présente invention, ajouter à ce liant, si on le désire, d'autres produits susceptibles d'en améliorer les propriétés. - REVENDICATIONS 1.- Liant bitumineux contenant une certaine proportion de déchets de caoutchouc caractérisé en ce que ce liant bitumineux est un mélange de bitume et de résidus produits lors du vapocraquage-d'hydrocarbures lourds dans lequel ces déchets ont été incorporés. 2.- Liant bitumineux suivant la revendication 1, caractérisé en ce que ce liant bitumineux.est constitué par un mélange de bitume et de 25 à 55ffi0 en poids d'un goudron d'origine pétrolière. 3.- Liant bitumineux suivant l'une quelconque des revendications 1 ou 2 caractérisé en ce que ce liant bitumineux est un mélange de bitume et de goudron de pétrole, 4.- Liant bitumineux suivant l'une quelconque des revendications 1 à 3, caractérisé en ce que les déchets de caoutchouc sont dans une proportion pouvant atteindre près de 30 % en poids.